(57)【要約】本発明は、マイクロ流体カートリッジ２０を封止するためのカートリッジ被覆要素１０に関し、カートリッジ被覆要素１０は少なくとも一つの層状接着剤３０を含み、前記層状接着剤３０が硬化を誘発するためにＵＶ活性化可能であり、活性化の前及び後でオープンタイムの終了時まで室温において粘着性である。
2021533228.tif 000002
【特許請求の範囲】
【請求項１】
少なくとも一つの層状接着剤（３０）を含む、マイクロ流体カートリッジ（２０）を封止するためのカートリッジ被覆要素（１０）において、前記層状接着剤（３０）が硬化を誘発するためにＵＶ活性化可能であり、活性化の後でオープンタイムの終了時まで室温において粘着性であることを特徴とする、カートリッジ被覆要素（１０）。
【請求項２】
前記層状接着剤（３０）が、
ｉ．  ２〜４０重量％のフィルム形成剤、
ｉｉ．  １０〜７０重量％の芳香族エポキシ樹脂、
ｉｉｉ．  ３５重量％以下の脂環式エポキシ樹脂、
ｉｖ．  ０．５〜７重量％のカチオン開始剤、
ｖ．  ０〜５０重量％のエポキシ強化ポリエーテル化合物、及び
ｖｉ．０〜２０重量％のポリオール
を合計して１００％含むことを特徴とする、請求項１に記載のカートリッジ被覆要素（１０）。
【請求項３】
前記層状接着剤（３０）の厚さが、２〜１０００μｍ、好ましくは５〜５００μｍ、又は、特に好ましくは５〜１００μｍであることを特徴とする、請求項１又は２に記載のカートリッジ被覆要素（１０）。
【請求項４】
前記層状接着剤（３０）が、フィラー、特にセラミックフィラー又はポリマー系フィラーを含むことを特徴とする、請求項１〜３のいずれか一項に記載のカートリッジ被覆要素（１０）。
【請求項５】
前記フィラー（４０）が、固体ガラス球状体、中空ガラス球状体、及び／又はポリマー球状体であることを特徴とする、請求項４に記載のカートリッジ被覆要素（１０）。
【請求項６】
前記フィラー（４０）の最大寸法が、前記層状接着剤（３０）の厚さよりも小さいことを特徴とする、請求項４又は５に記載のカートリッジ被覆要素（１０）。
【請求項７】
前記層状接着剤（３０）の第一の面（３２）の上にカバー層（５０）、好ましくはプラスチックフィルムが配置されていることを特徴とする、請求項１〜６のいずれか一項に記載のカートリッジ被覆要素（１０）。
【請求項８】
前記層状接着剤（３０）の第二の面（３４）の上にカバー層（５１）、好ましくは取り外し可能なフィルムが配置されていることを特徴とする、請求項１〜７のいずれか一項に記載のカートリッジ被覆要素（１０）。
【請求項９】
前記カバー層（５０、５１）が、前記層状接着剤（３０）に対向する面（５２、５３）上、及び／又は、前記層状接着剤（３０）とは反対側の面（５４、５５）上に接着剤反発コーティングを有することを特徴とする、請求項７又は８に記載のカートリッジ被覆要素（１０）。
【請求項１０】
前記カバー層（５０，５１）が、耐熱性及び耐媒体フィルムであり、好ましくは、ＰＥＴフィルム、ＰＣフィルム、又はＣＯＰフィルムなどであることを特徴とする、請求項７〜９のいずれか一項に記載のカートリッジ被覆要素（１０）。
【請求項１１】
前記カートリッジ被覆要素（１０）が、２３０〜４５０ｎｍの範囲において自家蛍光を示すことを特徴とする、請求項１〜１０のいずれか一項に記載のカートリッジ被覆要素（１０）。
【請求項１２】
請求項１〜１１のいずれか一項に記載のカートリッジ被覆要素（１０）を製造する方法であって、前記方法は、
ａ）キャリア材料上に室温において粘着性である前記接着剤を付与する工程、及び
ｂ）当該複合物を乾燥する工程
を含む、方法。
【請求項１３】
請求項１〜１１のいずれか一項に記載のカートリッジ被覆要素（１０）でマイクロ流体カートリッジ（２０）を封止する方法であって、前記方法は、
前記カートリッジ被覆要素（１０）をＵＶ活性化する工程、
前記層状接着剤（３０）のオープンタイム中に、前記カートリッジ被覆要素（１０）の第二の面と前記マイクロ流体カートリッジとを接合することによって前記マイクロ流体カートリッジ（２０）を封止する工程、及び
前記マイクロ流体カートリッジ（２０）上の前記カートリッジ被覆要素（１０）を硬化する工程
を含む、方法。
【請求項１４】
前記ＵＶ活性化が、前記マイクロ流体カートリッジ（２０）から空間的に離れて起こることを特徴とする、請求項１３に記載の方法。
【請求項１５】
前記ＵＶ活性化が、前記カートリッジ被覆要素（１０）と前記マイクロ流体カートリッジ（２０）とを接合する前又は接合する間に起きることを特徴とする、請求項１３又は１４に記載の方法。
【発明の詳細な説明】
【技術分野】
【０００１】
本発明は、マイクロ流体カートリッジのためのカートリッジ被覆要素、カートリッジ被覆要素を製造する方法、及びマイクロ流体カートリッジを封止する方法に関する。
【０００２】
以下の説明で用いられる用語は、次のように理解される。
【０００３】
以下の「接着フィルム」とは、あらゆる種類の面接着剤系に関するものであり、すなわち、文言上厳密な意味での接着テープだけではなく、接着フィルム、接着ストリップ、接着プレート、又は接着性の打ち抜きされたパーツにも関する。
【０００４】
「感圧接着剤」とは、２つの接合パートナーが中間接着層により結合され、その後加圧される接着結合を意味する。接着シームが接着結合において最も弱い結びつきであるため、この結合は、２つの接合パートナーを損傷することなく再び分離できるという点で可逆である。
【０００５】
「構造的」接着結合は、分離される際に、結合が必ずしも接着シームで開放されるのではなく、特定の状況下において、接合パートナーの片方が結合中の最も弱い結びつきを構成しており、分離によってその後損傷を受けうるような方法で、接合パートナーが結合されている結合である。このことは、「構造的」接着結合が高い強度を有することを意味する。準静的引張せん断試験によって測定される強度は、構造用結合については６ＭＰａ超えである。エポキシ系接着剤の構造的接着結合として望まれる典型的な値は、３０ＭＰａである。
【０００６】
本ケースでは、ＵＶ放射は、ＵＶ−Ａ又はＵＶ−Ｃの波長範囲における放射、特に「ＵＶ−Ａ」又は「ＵＶ−Ｃ」光と理解される。ＵＶ−Ａ放射は、約３８０〜３１５ナノメートル（ｎｍ）の波長範囲にあり、ＵＶ−Ｃ放射は、約２８０〜１００ｎｍの波長範囲にある。一般に、どちらも可視光より短い波長における電磁放射線を構成している。ＵＶ−Ａ光のエネルギー入力は約３．２６〜３．９５電子ボルト（ｅＶ）であり、ＵＶ−Ｃ光のエネルギー入力は約４．４３〜１２．４０ｅＶである。
【０００７】
「活性化」とは、ＵＶ光の照射後に接着剤の硬化が始まること、すなわち、接着剤に含まれる光開始剤が光の照射によって活性化され、ポリマー鎖の形成を開始することによって硬化プロセスが開始することを意味する。通常、ＵＶ硬化接着剤は、接合パートナーが組み合わされた後に照射される。このためには、用いられるＵＶ放射に対して十分な透過性のある基質が必要である。接着シームは、硬化が十分に進行するまで照射される。
【０００８】
「オープンタイム」とは、接着剤の付与と結合との間の時間を意味する。ＵＶ活性化接着剤の場合、オープンタイムは、ＵＶ活性化と接着結合との間の時間、すなわち、接着結合が形成できる活性化後の時間であると理解される。例えば、オープンタイム中、封止されるカートリッジにカートリッジ被覆要素が付与される。カートリッジ被覆要素に含まれる接着剤は、必要な接着性を提供する。接着剤の粘度は一般的に付与後に増加するため、接着剤のオープンタイムは時間的制約により限定される。
【０００９】
「硬化時間」とは、接合パートナーの接合から結合の最終強度に達するまでの時間である。
【００１０】
「暗反応」とは、接着剤にＵＶ光を短時間照射することで硬化反応が開始され、追加の照射を行うことなく硬化が完了することを指すものとする。
【００１１】
「カバー層」とは、カートリッジを常に被覆する接着剤の上に配置された層を指すものとする。カバー層は、保護の目的で、カートリッジ被覆要素の上に常に保持されていてもよい。あるいは、カバー層は、使用前、すなわち、カートリッジに接合される前に取り除かれる取り外し可能なフィルムとして設けられていてもよい。
【背景技術】
【００１２】
マイクロ流体システムは、様々な病気の体外診断又は診断的治療観察のためのポリマーテストキャリアとして使用される。テストキャリアは、生物学的分析を自動で処理できるマイクロ流体システムを通常含む。
【００１３】
テストキャリアの製造にはカートリッジの提供が必要であり、例えば、カートリッジはマイクロ熱成形又は射出成形技術を用いて製造される。その後、カートリッジには所望の機能に必要な試薬（固体及び液体）が装備される。そして、カートリッジは、封止フィルムによって封止される。
【００１４】
カートリッジを封止するための通常の技術は、低温封止、熱拡散封止、レーザー溶接及び溶媒封止を含む。
【００１５】
低温封止（接着剤）においては、アクリレート系フィルムがカートリッジ上に設置され、マイクロカプセルを破壊する圧力がかけられることで、所望の場所のみに接着性が発生する。これにより接着結合は容易に得られるものの、カートリッジのマイクロ流体ダクトの閉塞を引き起こす可能性があり、特に高温における比較的劣った封止シームの性質及び強度に関係している。
【００１６】
熱拡散封止は、高い封止シーム強度によって特徴づけられる。しかし、熱感受性の試薬を用いる場合、この方法は封止温度による悪影響を受けやすい。さらに、封止フィルムは、市販で容易に入手しにくい。
【００１７】
レーザー溶接は、プロセス技術の観点から容易に実行できるが、透明／透明材料については、十分に高度な技術水準にはまだ達しておらず、高い仕入れコストがかかる。
【００１８】
溶媒封止は、高い封止シーム強度を可能にする。しかし、溶媒封止は、用いられる溶媒（主に毒性溶媒）により取り扱いが難しく、安全な作業空間（ベント）を必要とし、生化学的試薬に悪影響を与える可能性がある。
【００１９】
国際公開第２０１７／１１７１６３号は、二段構造用結合接着剤に関する。
【００２０】
米国特許出願公開第２０１５／０１８４０３４号は、接着層及び接着シートに関する。
【発明の概要】
【発明が解決しようとする課題】
【００２１】
従来技術から、本発明の一つの目的は、マイクロ流体カートリッジを封止するための改善されたデバイス及び対応する方法を提供することである。
【課題を解決するための手段】
【００２２】
この目的は、請求項１に記載の特徴を有するマイクロ流体カートリッジを閉じて封止するためのカートリッジ被覆要素、請求項１１に記載の特徴を有するカートリッジ被覆要素を製造する方法、及び請求項１２に記載の特徴を有するマイクロ流体カートリッジを封止する方法によって実現される。有利なさらなる実施形態は、従属項から得られる。
【００２３】
本発明の第一の態様は、少なくとも一つの層状接着剤を含む、マイクロ流体カートリッジを封止するためのカートリッジ被覆要素に関する。本発明によると、層状接着剤は、硬化を誘発するためにＵＶ活性可能であり、活性化後にオープンタイムの終了時まで室温において粘着性である。選択的には、層状接着剤はＵＶ活性化前においても粘着性を有していてもよい。
【００２４】
層状接着剤が、オープンタイムの終了前に非活性化状態において粘着性であることにより、カートリッジ被覆要素は、「通常の」感圧接着テープのように取り扱うことができる。すなわち、カートリッジ被覆要素は、軽度の粘着性を示す間に付与されることができ、必要に応じては、オープンタイムの終了前に、再び取り外されることも可能であり、又は、再配置されることさえも可能である。接合パートナーは、オープンタイムの終了後にのみ最終的に構造的に結合される。
【００２５】
好ましい実施形態によると、マイクロ流体カートリッジを封止するためのカートリッジ被覆要素は、少なくとも一つの層状接着剤を含み、この層状接着剤は、
２〜４０重量％のフィルム形成剤、
１０〜７０重量％の芳香族エポキシ樹脂、
３５重量％以下の脂環式エポキシ樹脂、
０．５〜７重量％のカチオン開始剤、
０〜５０重量％のエポキシ強化ポリエーテル化合物、及び
０〜２０重量％のポリオール
を含み、割合の合計は１００％である。驚くべきことに、ＵＶ活性化により硬化が開始される層状接着剤の組成により、この層状接着剤はオープンタイムの間は粘着性であり、オープンタイムの終了後に最終的に構造的複合物強度をもたらすことが見出された。
【００２６】
層状接着剤における有利な成分は、フィルム形成剤である。フィルム形成剤は、粘度を調節する熱可塑性ポリマー化合物又はエラストマーポリマー化合物であることができる。例えば、フィルム形成剤としては、以下のポリマー、すなわち、アクリレート、ポリアミド、フェノキシ樹脂、ポリウレタン又はエチレン酢酸ビニル（ＥＶＡ）が使用可能であり、好ましくは、ポリウレタン及びエチレン酢酸ビニル共重合体が使用される。
【００２７】
エポキシ樹脂としては、芳香族、脂肪族及び脂環式のエポキシ樹脂を用いてもよい。粘度の観点から、これらは、液体、高粘性又は固体であることができる。好ましくは、混合物のエポキシ当量の割合により測定されるとき、芳香族樹脂の割合は、脂環式エポキシ樹脂の割合よりも高い。さらなる実施形態では、全エポキシ樹脂のエポキシ当量における脂環式エポキシ樹脂のエポキシ当量の割合は、０％〜３５％の範囲内にある。
【００２８】
さらなる実施形態では、全エポキシ樹脂のエポキシ当量における芳香族エポキシ樹脂のエポキシ当量の割合は、６０％超えである。
【００２９】
このような配合により、最大６０分のオープンタイムが通常実現できる。
【００３０】
有利には、層状接着剤は、エポキシ基で誘導体化された少なくとも一つのポリエーテル化合物を含む。特に好ましくは、これらは、エポキシ強化ポリエチレングリコール又はエポキシ強化ポリプロピレングリコールである。さらなる実施形態では、全エポキシ樹脂のエポキシ当量におけるエポキシ強化ポリエーテル化合物のエポキシ当量の割合は、０％〜４０％の範囲内にある。ポリエーテル化合物の割合に基づき、オープンタイムを効果的に調整することができる。
【００３１】
例えば、ポリエチレングリコール、ポリテトラヒドロフラン、又はポリプロピレングリコールなどの複数の遊離ヒドロキシ基を有する化合物（ポリオール）は、層状接着剤の別の成分を構成してもよい。文献（Ａ．Ｈａｒｔｗｉｇ、”Kationisch hartende Epoxidharzklebstoffe”、「エポキシ樹脂接着剤のカチオン硬化」、２０１２年２月）によると、ポリオールの添加は、硬化反応を遅らせる。この文献によると、伝達反応が硬化反応を延長し、結果として暗反応をもたらす。エポキシ強化ポリエーテルとともに、ポリオールは、オープンタイム及び架橋反応速度を制御するのに結果として有効である。
【００３２】
層状接着剤のための開始剤としては、カチオン光開始剤を用いることができる。好適な開始剤は、例えば、アリールスルホニウム塩、ヨードニウム塩、フェロセニウム塩、又はチオキサテニウム（thioxathenium）塩であり、特に好ましくは、トリアリールスルホニウム塩である。これらは、比較的低いＵＶ照射における速い崩壊反応に特徴付けられる。開始剤が崩壊する際に、エポキシ樹脂を硬化する酸が形成される。
【００３３】
層状接着剤のためのさらなる成分として、当業者に知られている以下のエポキシ系接着テープのための添加物が利用できる。すなわち、耐衝撃性改質剤、有機又は無機フィラー、さらに、火炎防護物質、染料、エージング防止剤、平滑化及びレオロジー補助剤などの機能性フィラーも利用できる。
【００３４】
好ましいさらなる実施形態では、層状接着剤は、ＵＶ活性化後に０秒〜６０分のオープンタイムを有し、好ましくは０秒〜３０分であり、特に好ましくは１０秒〜６０分であり、その間フィルムは粘着性である。
【００３５】
層状接着剤は、好ましくはＵＶ活性化後に熱やＵＶ光を与えることなく硬化する。
【００３６】
さらに別の実施形態では、層状接着剤は、硬化中に熱硬化性フィルムを形成する。
【００３７】
さらなる実施形態では、層状接着剤は、硬化後にマイクロ流体カートリッジの表面にのみ接着し、例えば、ＣОＰ、ＰＣ又はＡＢＳなどの基質に存在する。有利には、層状接着剤は、ダクトの位置においては、もはや粘着性ではない。
【００３８】
さらなる実施形態では、反応性エポキシ樹脂系により、非常に薄い接着層の厚さで、非常に高い封止強度を得るのに十分である。これは、カートリッジのダクトが接着剤により閉塞されないという利点を有することができる。すなわち、接着剤の厚さが薄いほど、ダクトが接着剤によって閉塞されるリスクが少なくなる。
【００３９】
さらに別の実施形態では、層状接着剤の厚さは、２〜１０００μｍ、あるいは、５〜５００μｍ、５〜２００μｍ、又は５〜１００μｍである。層状接着剤によるダクトの閉塞を防ぐのと同時に十分な接着力を与えるように厚さを選択することが有利である。層状接着剤のより薄い厚さは、とりわけ、使用する必要のある接着剤が少ないという利点に関係する。
【００４０】
さらに別の実施形態では、層状接着剤はフィラーを含む。フィラーは、とりわけ、セラミックフィラーでもよく、あるいは、ポリマー系フィラーでもよい。例えば、フィラーは、固体ガラス球状体、中空ガラス球状体、及び／又はポリマー球状体でもよい。有利には、フィラーの最大寸法、あるいはフィラーの直径、あるいはフィラーの最小直径は、層状接着剤の厚さより小さい。フィラーは、とりわけ、層状接着剤の弾性特性又はカートリッジ被覆要素の弾性特性に好影響を有していてもよく、これにより、マイクロ流体カートリッジの有利な封止をもたらす可能性がある。フィラーの添加は、また、層状接着剤、あるいは、カートリッジ被覆要素全体が比較的経済的な方法で製造されることができるという効果を有していてもよい。
【００４１】
さらに別の実施形態では、層状接着剤の第一の面上に、カバー層、好ましくは、カバーフィルムとして機能するプラスチックフィルムが配置されている。カバー層は、例えば、キャリア材料の機能を担っていてもよい。加えて、カバー層は、特に、マイクロ流体カートリッジの使用時にカバー層がデバイスに残っている場合に、カートリッジ被覆要素の安定性を高めることができる。さらに、カバー層は、例えば、化学的、物理的又は機械的影響などの外部影響に対して、層状接着剤を保護してもよい。カバー層は、プロセスにおいて、層状接着剤がそれ自体に貼り付くことなく、カートリッジ被覆要素を巻き上げることを可能にするため有効である可能性がある。さらに、カバー層は、層状接着剤同士が貼り付くことなく、多数の独立したカートリッジ被覆要素を積み重ねることを可能にする可能性がある。
【００４２】
好ましいさらなる実施形態では、カバー層は取り外し可能である。例えば、カバー層は、取り外し可能なフィルム又は剥離ライナーであってもよい。したがって、カバー層は、カートリッジ被覆要素とマイクロ流体カートリッジとを接合した後、又は、層状接着剤が硬化した後に再び取り外されることができる。これは、例えば、カートリッジ被覆要素の光学的特性が厳しい品質要求を満たす必要がある場合に有利である。
【００４３】
層状接着剤の硬化はＵＶ活性化により開始される。硬化中に熱硬化性フィルムが形成される。好ましくは、硬化された層状接着剤は、特に化学的、物理的又は機械的な影響である外部影響に対する必要な復元力、及び／又は、必要な安定性を示す。
【００４４】
有利なさらなる実施形態では、層状接着剤の厚さは、５μｍ超え、１００μｍ超え、５００μｍ超え、又は１０００μｍ超えである。
【００４５】
別の実施形態では、カバー層は、層状接着剤の第二の面上に配置され、好ましくは、取り外し可能なフィルムとして機能してもよい。このカバー層もキャリア材料として機能してもよい。加えて、カバー層は、例えば、化学的、物理的及び／又は機械的影響などの外部影響に対して、層状接着剤を保護する。さらに、このカバー層は、層状接着剤がそれ自体に貼り付くことなく、カートリッジ被覆要素を巻き上げることを可能にするため、又は、層状接着剤同士が貼り付くことなく、多数の独立したカートリッジ被覆要素を積み重ねることを可能にするため、有効である可能性がある。
【００４６】
カバー層は、取り外し可能であってもよい。例えば、カバー層は、取り外し可能なフィルム又は剥離ライナーであってもよい。したがって、カバー層は、カートリッジ被覆要素及びマイクロ流体カートリッジに接合される前に、取り外されることができる。
【００４７】
さらなる実施形態では、カバー層は、層状接着剤に対向する面上、及び／又は、層状接着剤とは反対側の面上に接着剤反発コーティングを備えている。層状接着剤に対向する面上の接着剤反発コーティングは、カバー層が取り外し可能とされる場合に特に有利になり得る。層状接着剤とは反対側の面上の接着剤反発コーティングは、カートリッジ被覆要素が巻き取り可能であるべき場合に有利になり得る。
【００４８】
さらなる実施形態では、接着剤反発コーティングは、シリコーン系であり、特に、カバー層上のシリコーン層コーティングである。有利には、接着剤反発コーティングは、層状接着剤に対して十分な剥離度合いを示すように選択される。
【００４９】
さらなる実施形態では、層状接着剤の第一の面上のカバー層、及び／又は、層状接着剤の第二の面上のカバー層は、耐熱性及び耐媒体フィルムであり、好ましくは、ＰＥＴフィルム、ＰＣフィルム、又はＣＯＰフィルムなどである。耐熱性フィルムは、好ましくは８０℃を超える温度、特に好ましくは９０℃〜１２５℃を超える温度に耐える。フィルムの媒体耐性は、例えば、ＤＩＢｔ（ドイツ土木工学協会）チェックリストに基づいて分類してもよい。
【００５０】
さらなる実施形態では、カートリッジ被覆要素は、２３０〜４５０ｎｍの範囲において自家蛍光を示す。３００〜４５０ｎｍの範囲における自家蛍光は、層状接着剤に加えて、少なくとも一つのカバー層（例えば、キャリアフィルム）を含むカートリッジ被覆要素によって達成されることができる。
【００５１】
さらなる実施形態では、カートリッジ被覆要素の層状接着剤は、３００〜４５０ｎｍの範囲において本質的な自家蛍光を示す。この特性は、マイクロ流体カートリッジに頼ることが多い体外診断において特に有利である。結果は、通常、蛍光分光法を用いて分析される。したがって、カートリッジ被覆要素が、基本的に、一般的に用いられる蛍光色素の典型的な励起及び検出波長の範囲において有意な自家蛍光を示さない場合に、有利である。この範囲は、約４６０〜７２０ｎｍである。
【００５２】
別の実施形態では、カートリッジ被覆要素は、ＣＯＰ及びＰＥＴからなるプラスチック表面が前もってプラズマでエネルギー的に増大された場合に、これらのプラスチック表面に接着するのに特に適している。
【００５３】
別の実施形態では、カートリッジ被覆要素は、金属、ガラス、セラミック、繊維強化プラスチック（ＦＥＰ）、炭素繊維プラスチック（ＣＦＰ）、及び／又は他の高エネルギー表面からなる表面に接着するのに特に適している。
【００５４】
さらなる実施形態では、カートリッジ被覆要素は、配合の詳細、放射線量及び接着基質に応じて、接着中において６〜２０ＭＰａの接着強度を示す。
【００５５】
さらなる実施形態では、カートリッジ被覆要素は、プラスチック及びさらに低エネルギーの表面の（半）構造的結合に適している。
【００５６】
本発明の第二の態様は、本発明の第一の態様に係るカートリッジ被覆要素を製造する方法に関する。この方法は、次の工程を含む。
【００５７】
・室温において粘着性である接着剤のキャリア材料への付与。例えば、接着剤は、ブレードを用いてキャリア材料に塗布してもよい。例えば、キャリア材料は、ポリエステルフィルムでもよい。有利には、ポリエステルフィルムは、１０〜２００μｍの厚さを有する。キャリア材料は、耐熱性及び耐媒体フィルム、あるいはＰＥＴフィルム、ＰＣフィルム、ＣＯＰフィルムなどであってもよい。さらなる実施形態では、接着剤は溶媒を含んでもよい。有利には、キャリア材料は、その片側又は両側に接着剤反発コーティングを含んでもよく、好ましくはシリコーン層を含んでもよい。
【００５８】
・当該複合物の乾燥。例えば、複合物は、初めに室温で１０分間乾燥し、その後、対流式オーブン内で８０℃で１０分間乾燥してもよい。塗付される量は、乾燥後に所定の層厚さが得られるように調整される。乾燥は、溶媒混合物の除去に相当していてもよい。乾燥後、粘着性あるいは粘着性層状の接着剤を得ることができる。
【００５９】
一つの実施形態では、この接着剤は、製品に残存することを意図するキャリア材料の片側に既に接着している。別の実施形態では、接着剤は、接着剤反発キャリア材料（例えば、シリコーン強化フィルム）の上に始めにコーティングされ、その後、乾燥後に製品に残存することを意図するカバー層の上に積層されていてもよい。
【００６０】
さらなる実施形態では、第二カバー層が当該複合物に追加されてもよく、第二カバー層は有利に複合物を保護する働きをする。
【００６１】
さらなる実施形態では、原材料及び接着剤を取り扱う間又はコーティングのために、ＵＶ光に対する保護対策を必要としない。ＵＶランプから離れた通常の実験条件下で作業すれば十分である。さらなる遮蔽は必要とされない。
【００６２】
さらなる実施形態では、打ち抜きされたパーツを当該複合物から製造することができる。
【００６３】
本発明の第三の態様は、本発明の第一の態様に係るカートリッジ被覆要素でマイクロ流体カートリッジを封止する方法に関する。この方法は、次の工程を含む。
【００６４】
・カートリッジ被覆要素のＵＶ活性化。接着フィルム及び打ち抜きされたパーツの硬化は、ＵＶ光、好ましくはＵＶ−Ａ又はＵＶ−Ｃ光を用いて活性化される。例えば、波長が３６５ｎｍのＵＶ  ＬＥＤランプをこの目的で用いてもよい。通常、この状況で使われるフィルムは、付与される前にＵＶ光で殺菌される。この工程は、さらなるプロセス効率を生み出すように活性化工程と組み合わせることができる。
【００６５】
・層状接着剤のオープンタイムの終了前、オープンタイム中に、カートリッジ被覆要素の第二の面とマイクロ流体カートリッジとを接合することによるマイクロ流体カートリッジの封止。さらなるカバー層（例えば、取り外し可能なフィルム）が接着剤のこの面に設けられる場合、接合前に取り外されるべきである。例えば、接合は、マイクロ流体カートリッジの上にカートリッジ被覆要素を配置することで実行されてもよい。有利には、このプロセスの間、軽度の圧力がかけられる。カバー層をカートリッジ被覆要素においてカートリッジとは反対側の面に設けることによって、接着剤の部分がクランプ手段（例えば、クランプ板）に貼り付いたままになることを防ぐことができる。
【００６６】
必要に応じて、接着剤の第一の面に配置されたカバー層は、加圧後に取り外すことができる。あるいは、カバー層は、硬化後に取り外されてもよい。したがって、カバー層の光学的特性（例えば、自家蛍光又は透明性）に関する要求はないか、あるとしても少ない。
【００６７】
・マイクロ流体カートリッジ上のカートリッジ被覆要素の硬化。ＵＶ活性化後、接合パートナーが最終的に調整され接合されることができる一定の期間が残る。さらなる実施形態では、硬化がＵＶ光によって引き起こされた後に追加の活性化を必要としない。
【００６８】
カートリッジ上における接着テープの瞬間的な接着力により、封止されたカートリッジはすぐにさらに輸送されることができる。保存中、エポキシ樹脂接着剤は、いずれの追加的な介入も必要とせずに、硬化プロセスを十分に完了してもよい。硬化反応は、多数の段階で起こる。暗反応プロセスの継続時間は、例えば、用いられるエポキシ樹脂成分（脂環式又は芳香族エポキシ樹脂）、鎖の長さ、開始剤の種類、照射時間、照射線量（ＵＶ波長）又は温度などの様々な要因に依存する可能性がある。
【００６９】
照射後の硬化時間は、前記の要因及びそれらの相互作用によって、０秒〜６０分に達することができる。
【００７０】
さらなる実施形態では、層状接着剤は、最大で２時間後に基本的に反応を完了し、ダクト内の接着剤が粘着性でなくなる。熱硬化性樹脂は、温度及び化学物質に対して高い耐性を有していることが知られている。モノマーに対して敏感に反応する分析試料については、その後の保存（例えば、約６０℃で１時間）が最後のモノマーの反応の終了を促進してもよい。
【００７１】
さらなる実施形態では、層状接着剤は熱を与えられることなく硬化する。
【００７２】
さらに別の実施形態では、層状接着剤は熱を与えられることで硬化する。
【００７３】
層状接着剤は、熱封止フィルムの封止強度に匹敵する非常に高い封止強度を示してもよいが、室温で硬化するため、熱感受性試薬に使用されることもできる。有利には、この方法は、熱封止ステーションを必要としない。あるいは、マイクロ流体カートリッジの表面上の層状接着剤の濡れが、例えば、３５℃〜４５℃まで温度をわずかに上げることによって向上できることから、そのような熱封止ステーションを利用してもよい。
【００７４】
さらなる実施形態では、層状接着剤は、ＵＶ光を追加的に与えられることなく硬化する。
【００７５】
さらに別の好ましい実施形態では、ＵＶ活性化は、マイクロ流体カートリッジから空間的に分離している間に起こり、あるいは、ＵＶ活性化は、マイクロ流体カートリッジ上（これはカートリッジ被覆要素とカートリッジとを接合する間、又は接合した後を意味する）で起こる。
【００７６】
別の実施形態では、ＵＶ活性化は、カートリッジ被覆要素とマイクロ流体カートリッジとを接合する前、あるいは、カートリッジ被覆要素とカートリッジとを接合する間又は接合した後に起きる。
【００７７】
接着剤がオープンタイムの間にＵＶ活性化後でも一定の時間粘着性のままであり得ることを考慮すると、ＵＶ活性化は、カートリッジ被覆要素とマイクロ流体カートリッジとの接合前にすでに起こっていてもよい。このことは、また、例えば、提供されたマイクロ流体カートリッジを有する封止ステーションの外部において、マイクロ流体カートリッジから空間的に分離している間に層状接着剤をＵＶ活性化することを可能にする。このことは、ＵＶ放射がマイクロ流体カートリッジの機能性又は用いられる試薬の機能性に影響しないことを可能にする。好ましいさらなる実施形態では、空間的に分離している間のＵＶ活性化は、カートリッジ被覆要素の殺菌につながる。
【００７８】
逆に、接合後における層状接着剤のＵＶ活性化は、プロセス効率を向上するのに有利となることができる。例えば、ＵＶ活性化は、マイクロ流体カートリッジを殺菌する働きもし、これにより個別の殺菌工程を省くことができる可能性がある。
【図面の簡単な説明】
【００７９】
本発明の好ましい実施形態は、次の図面の説明によってさらに詳細に示される。
【００８０】
【図１】図１は、第一カバー層を含むカートリッジ被覆要素１０を概略的に示す。
【図２】図２は、追加的な第二のカバー層５１を含む図１のカートリッジ被覆要素１０を概略的に示す。
【図３】図３は、取り外し可能なフィルムを含むカートリッジ被覆要素１０を概略的に示す。
【図４】図４は、取り外し可能なフィルムを両面に含むカートリッジ被覆要素１０を概略的に示す。
【図５】図５は、マイクロ流体カートリッジを封止しているカートリッジ被覆要素１０を概略的に示す。
【図６】図６は、フィラー４０を含む層状接着剤３０を概略的に示す。
【発明を実施するための形態】
【００８１】
図に基づく好ましい実施形態を以下で説明する。ここで、同一又は同様の要素、又は同様の効果を有する要素は、異なる図において同一の参照符号で示され、これらの要素は冗長性を避けるために繰り返し説明されない。
【００８２】
図１は、層状接着剤３０を含むカートリッジ被覆要素１０の実施形態を概略的に示している。層状接着剤３０の組成は、以下に規定される範囲によって決定される。
【００８３】
ｉ．  ２〜４０重量％のフィルム形成剤
ｉｉ．  １０〜７０重量％の芳香族エポキシ樹脂
ｉｉｉ．  ３５重量％以下の脂環式エポキシ樹脂
ｉｖ．  ０．５〜７重量％のカチオン開始剤
ｖ．  ０〜５０重量％のエポキシ強化ポリエーテル化合物
ｖｉ．０〜２０重量％のポリオール
割合の合計は１００％である。
【００８４】
本実施形態では、層状接着剤３０は以下を含む。
【００８５】
ｉ．  １１重量％のフィルム形成剤
ｉｉ．  ５８重量％の芳香族エポキシ樹脂
ｉｉｉ．  １０〜７０重量％以下の芳香族エポキシ樹脂
ｉｖ．  ２重量％のカチオン開始剤
ｖ．  １２重量％のエポキシ強化ポリエーテル化合物
ｖｉ．７重量％のポリオール
【００８６】
以下には、層状接着剤３０における個々の成分について特定の製品名を一覧で示す。
【００８７】
ｉ．  １１重量％のフィルム形成剤、特にＤｅｓｍｏｍｅｌｔ  ５３０
ｉｉ．  ５８重量％の芳香族エポキシ樹脂、特に３８％のＡｒａｌｄｉｔｅ  ＧＴ  ７０７２及び２０％のＤ．Ｅ．Ｒ．  ３３１
ｉｉｉ．  １０重量％の脂環式エポキシ樹脂、特にＵｖａｃｕｒｅ  １５３４
ｉｖ．  ２重量％のカチオン開始剤、特にＣｈｉｖａｃｕｒｅ  １１７６
ｖ．  １２重量％のエポキシ強化ポリエーテル化合物、特にＤ．Ｅ．Ｒ．  ７３６  Ｐ
ｖｉ．７重量％のポリオール、特にＰＥＧ  ４００
【００８８】
図１に示すカートリッジ被覆要素では、層状接着剤の厚さは３０〜７０μｍである。あるいは、層状接着剤の厚さは、２〜１０００μｍでもよく、好ましくは５〜５００μｍ、特に好ましくは５〜１００μｍであることができる。層状接着剤の第一の面３２及び層状接着剤の第二の面３４もまた概略的に示されている。
【００８９】
カバー層５０は、層状接着剤３０の第一の面３２の上にポリエステルフィルムキャリアの形で配置されている。その他のいずれのカバー層もカバー層として用いることができ、好ましくはプラスチックフィルムを用いることができる。有利には、カバー層５０は、耐熱性及び耐媒体フィルムでもよく、好ましくは、ＰＥＴフィルム、ＰＣフィルム、又はＣＯＰフィルムなどでもよい。
【００９０】
この実施形態におけるカバー層５０の厚さは、１００μｍであるが、異なる厚さであってもよく、特に１０〜２００μｍであってもよい。この実施形態におけるカバー層５０は、層状接着剤３０とは反対側の面５４上に接着剤反発コーティングを有するが、その他のいずれの接着剤反発コーティングを設けてもよく、特にシリコーン系であってもよい。
【００９１】
有利には、接着剤反発コーティングは、エポキシ樹脂系に対して十分な剥離度合いを示すように選択される。これは、例えば、カートリッジ被覆要素１０を保存の目的で巻き上げるのに有利である。
【００９２】
カバー層５０は、その自家蛍光が通常の蛍光色素に用いられる波長範囲に入らないように好ましく選択される。この実施形態では、接着剤及びカバー層の自家蛍光が２３０〜４５０ｎｍの範囲内にあるため、上記に該当しない。
【００９３】
この実施形態におけるポリエステルフィルムキャリア５０は、層状接着剤３０に対向する面５２上にさらなるコーティングを有しない。この実施形態において、このことは、カバー層５０が層状接着剤３０の上に残存することが意図されているため、有利である。したがって、例えば、カバー層５０は、カートリッジ被覆要素１０の層状接着剤３０のための片面保護フィルムとして機能してもよい。
【００９４】
層状接着剤３０は、硬化を誘発するためにＵＶ活性化可能であり、活性化の前及び後でオープンタイムの終了時まで室温において粘着性である。
【００９５】
図２は、図１のカートリッジ被覆要素１０に基本的に対応するカートリッジ被覆要素１０を概略的に示している。図２に示すカートリッジ被覆要素１０は、以下に概略を説明する特徴に関して、図１に示すカートリッジ被覆要素とは異なる。
【００９６】
この実施形態では、層状接着剤３０の第二の面３４上に追加的なカバー層５１がＰＥＴフィルムの形で配置されている。あるいは、その他のいずれのカバー層が配置されていてもよく、好ましくは、取り外し可能なフィルムの形で配置されていてもよい。この実施形態におけるカバー層５１の厚さは、５０μｍであるが、異なる厚さであってもよく、特に２〜１０００μｍであり、好ましくは５〜５００μｍであり、特に好ましくは５〜１００μｍであってもよい。
【００９７】
カバー層５１は、層状接着剤３０に対向する面５３上にシリコーンコーティングを有するが、その他のいずれの接着剤反発表面を含んでいてもよい。有利には、接着剤反発コーティングは、エポキシ樹脂系に対して十分な剥離度合いを示すように選択される。これは、マイクロ流体カートリッジへの接合工程の前にＰＥＴフィルムを取り除く能力に必要となる可能性がある。このように、カバー層５１は取り外し可能なフィルムとして機能する。
【００９８】
さらに、カバー層５１は、層状接着剤３０とは反対側の面５５の上にシリコーンコーティングを有する。あるいは、カバー層は、その他のいずれの接着剤反発表面を有していてもよい。層状接着剤３０とは反対側の面５５上のシリコーンコーティングは、保存の目的で役立ち、例えば、カートリッジ被覆要素１０が巻き上げた状態で保存されるものである場合に、その巻き取り及び展開を促進する。
【００９９】
図３は、図１の接着剤に対応する層状接着剤３０を含むカートリッジ被覆要素１０を概略的に示している。
【０１００】
図３に係るカートリッジ被覆要素は、ＰＥＴフィルムの形で層状接着剤３０の第二の面３４上に配置されたカバー層５１を単に有する。図３に示すカバー層５１の構成及び特性は、図２の第二カバー層の構成及び特性に対応する。カバー層５１は製品に残存しないため、その自家蛍光特性に関する要求はない。
【０１０１】
図４は、図１のカートリッジ被覆要素に基本的に対応するカートリッジ被覆要素１０の実施形態を概略的に示している。
【０１０２】
図４に示すカートリッジ被覆要素４は、ＰＥＴフィルムの形であるカバー層５０が、層状接着剤３０に対向する面５２上にシリコーンコーティングを有する点で、図１に係るカートリッジ被覆要素とは異なる。あるいは、カバー層５０は、その他のいずれの接着剤反発表面を含んでいてもよい。
【０１０３】
有利には、接着剤反発表面は、十分な剥離度合いを示すように選択される。すなわち、大きな力をかけることなく、かつエポキシ樹脂系の接着表面において外部ダメージ又はネガティブな機能障害を引き起こすことなく、手動又は自動で取り外されることができるように選択される。これは、マイクロ流体カートリッジに接合される前にカバー層５０を取り除く能力に必要となる可能性がある。カバー層５０は、また、層状接着剤３０とは反対側の面５４上にシリコーンコーティングを有する。このコーティングも選択的にその他のいずれの接着剤反発表面であってもよい。
【０１０４】
このように、図４に係るカートリッジ被覆要素１０は、取り外し可能なカバー層５０、５１を接着剤３０の両面に有する。両面の取り外し可能なフィルムは、製品の光学的外観に関する顕著な品質要求に対して特に有利である可能性がある。
【０１０５】
図５は、マイクロ流体カートリッジ２０に接合されたカートリッジ被覆要素１０を概略的に示している。カートリッジ２０は、一つの上面の上に、例えば体外診断を実行するための体外分析試料などの試薬を受ける働きをする、空洞、チャンバー、及びダクトなどの凹部を有する。この状況では、カートリッジ被覆要素１０は、カートリッジ２０の表面における凹部が周囲に対して封止されるようにカートリッジ２０の上に配置される。
【０１０６】
図６は、固体ガラス球状体の形であるフィラー４０を含む層状接着剤３０を概略的に示している。フィラー４０の最大寸法は、層状接着剤３０の厚さよりも小さい。フィラー４０は、とりわけ、層状接着剤の弾性特性及びカートリッジ被覆要素の弾性特性に好影響を有していてもよく、これにより、マイクロ流体カートリッジを有利に封止できる可能性がある。
【０１０７】
あるいは、層状接着剤３０は、例えば、中空ガラス球状体及び／又はポリマー球状体などのその他のフィラー４０を含んでいてもよい。しかし、特に、セラミックフィラー又はポリマー系フィラーなどの異なる物質からなるフィラー４０も用いることができる。層状接着剤の第一の面３２及び層状接着剤の第二の面３４も概略的に示されている。
【０１０８】
該当する限り、例示的な実施形態に示されているすべての個別の特徴は、発明の範囲から外れることなく、組み合わせることができ及び／又は交換することができる。
【０１０９】
体外診断で用いるための所望の物質特性（シリコーン層、キャリア、接着剤系）を以下に示す。
【０１１０】
病原体ＤＮＡ複製するためには、周期的な加熱及び冷却が必要である。この目的で、試薬は、約５０〜１００サイクルで、約９５℃に３０秒間加熱され、続けて約６０℃に冷却される。フィルム材料及び封止材は、これらの温度サイクルに耐えられる必要がある。有利には、封止材は、９０℃以上において２０秒間を５０〜１００回耐える耐熱性がある。
【０１１１】
結果は、蛍光分光法を用いて検出される。検出のためには、光透過性封止材（透過率＞９０％）が有利である。以下の波長が検出に用いられ、変更されることなく物質を透過できる必要がある。
【０１１２】
緑：励起：４７０±１０ｎｍ；検出：５１０±５ｎｍ
黄：励起：５３０±５ｎｍ；検出：５５７±５ｎｍ
オレンジ：励起：５８５±５ｎｍ；検出：６１０±５ｎｍ
赤：励起：６２５±５ｎｍ；検出：６６０±１０ｎｍ
クリムゾン：励起：６８０±５ｎｍ；検出：７１２±５ｎｍ
【０１１３】
結果の検出が蛍光分光法を用いて行われるため、物質は検出波長の範囲内では蛍光を示さないべきである。
【０１１４】
封止溶接強度は、１００℃において１ｂａｒ（０．１Ｎ／ｍｍ２に相当）の圧力に耐えることができるべきである。
【０１１５】
製品と接している封止層は、試料物質又は試薬の生化学に影響する可能性があるいずれの成分も含むべきではない。
【０１１６】
プロセス中においては様々なアルコール溶媒が用いられる。したがって、エタノール又はイソプロパノール（５０％の希釈液）などの溶媒に対する化学的安定性があることが有利である。
【０１１７】
材料は、製造後に脆化するべきではなく、柔軟性を保持している（しかし、曲がりやすくはない）べきである。また、例えば、病原体で汚染された試薬又は血液などの物質の漏れを防止するために、使用後の廃棄物除去の間に壊れないべきである。
【０１１８】
フィルムの加工の間、操作又は作業する者の健康に悪影響を及ぼす可能性がある毒性物質の漏れを防ぐべきである。
【０１１９】
材料は、低い吸水度（２時間のプロセス時間において１０％未満）を示すべきである。吸水度が低いほど、病原体が材料に蓄積する又は付着するリスク、又は材料特性が変化するリスクが低くなる。
【０１２０】
適切なプロセス実行時間を確保するためには、その後に実装できるように、２０秒の後に封止フィルムがマイクロ流体カートリッジ２０に十分に接着するべきである。硬化プロセスは、保存している間に完了してもよい。
【０１２１】
接着剤に関するもう一つの光学的要求としては、接着剤成分の硬化中に気泡が形成されないことである。
【０１２２】
マイクロ流体カートリッジは、約３５〜５０ｒＨの一般的に低い湿度条件でクリーンルーム内において被覆される。
【符号の説明】
【０１２３】
１０  カートリッジ被覆要素
２０  マイクロ流体カートリッジ
３０  層状接着剤
３２  層状接着剤の第一の面
３４  層状接着剤の第二の面
４０  フィラー
５０  カバー層
５１  カバー層
５２  カバー層の層状接着剤に対向する面
５３  カバー層の層状接着剤に対向する面
５４  カバー層の層状接着剤とは反対側の面
５５  カバー層の層状接着剤とは反対側の面
【図１】
2021533228.tif 000003
【図２】
2021533228.tif 000004
【図３】
2021533228.tif 000005
【図４】
2021533228.tif 000006
【図５】
2021533228.tif 000007
【図６】
2021533228.tif 000008
【国際調査報告】
2021533228.tif 000009
2021533228.tif 000010
2021533228.tif 000011
2021533228.tif 000012
2021533228.tif 000013
2021533228.tif 000014